УСОВЕРШЕНСТВОВАННЫЕ ПЕНОМАТЕРИАЛЫ ДЛЯ ПОГЛОЩЕНИЯ ЭНЕРГИИ АВТОТРАНСПОРТНОГО СРЕДСТВА

1. Элемент поглощающей энергию конструкции, включающий аморфный термопластичный ячеистый полимер в контакте с конструктивным элементом, в котором не менее примерно 50% ячеек аморфного ячеистого полимера являются закрытыми ячейками и имеют среднее давление газа, которое составляет от примерно 0,5 атм до примерно 1,4 атм при окружающей температуре.
2. Элемент поглощающей энергию конструкции по п.1, в котором конструктивным элементом является оболочка шлема, панель двери автомобиля, дверная стойка автомобиля, крыша автомобиля или панель приборов автомобиля.
3. Элемент поглощающей энергию конструкции по п.2, в котором конструктивным элементом является панель двери автомобиля, дверная стойка автомобиля или крыша автомобиля.
4. Элемент поглощающей энергию конструкции по п.1, в котором аморфный термопластичный ячеистый полимер является полистирольным полимером или полистирольным сополимером.
5. Элемент поглощающей энергию конструкции по п.4, в котором аморфный термопластичный ячеистый полимер является полистирольным полимером.
6. Элемент поглощающей энергию конструкции по п.5, в котором полистирольный полимер является полистиролом.
7. Элемент поглощающей энергию конструкции по п.4, в котором аморфный термопластичный ячеистый полимер является полистирольным сополимером.
8. Элемент поглощающей энергию конструкции по п.7, в котором полистирольный сополимер является сополимером стирольного мономера и сомономера выбранного из группы состоящей из акрилонитрила, поли-2,6-диметил-1,4- фениленового эфира, метилакрилат, метакрилонитрил, малеинимид, акриловая кислота, метакриловая кислота, малеиновый ангидрид, итаконовый ангидрид и их комбинации.
9. Элемент поглощающей энергию конструкции по п.8, в котором сомономером является акрилонитрил.
10. Элемент поглощающей энергию конструкции по п.9, в котором акрилонитрил присутствует в количестве от примерно 1% до примерно 35% по весу аморфного термопластичного ячеистого полимера.
11. Элемент поглощающей энергию конструкции по п.10, в котором акрилонитрил присутствует в количестве не более примерно 15%.
12. Элемент поглощающей энергию конструкции по п.11, в котором акрилонитрил присутствует в количестве не более примерно 20%.
13. Элемент поглощающей энергию конструкции по п.1, в котором аморфный термопластичный ячеистый полимер содержит остаток вспенивающего агента.
14. Элемент поглощающей энергию конструкции по п.13, в котором вспенивающий агент включает в себя летучий алифатический или циклический углеводород, спирт, кетон, эфир, диоксид углерода, воду или комбинацию этих веществ.
15. Элемент поглощающей энергию конструкции по п.14, в котором вспенивающий агент включает в себя этан, этилен, пропан, пропилен, бутан, изобутан, бутилены, изобутен, пентан, изопентан, циклопентан, гексан, гептан, этанол, пропанол, изопропанол, бутанол, ацетон, диметиловый эфир, диоксид углерода, воду или их сочетание.
16. Элемент поглощающей энергию конструкции по п.13, в котором вспенивающий агент состоит из диоксида углерода, воды или их комбинации.
17. Элемент поглощающей энергию конструкции по п.14, в котором не менее чем один вспенивающий агент имеет скорость диффузии через ячеистый аморфный термопластичный полимер, которая больше чем скорость диффузии воздуха через упомянутый полимер.
18. Элемент поглощающей энергию конструкции по п.17, в котором все вспенивающие агенты имеют скорость диффузии через ячеистый аморфный термопластичный полимер, которая больше чем скорость диффузии воздуха через упомянутый полимер.
19. Элемент поглощающей энергию конструкции по п.13, в котором вспенивающим агентом является диоксидом углерода, вода или их сочетание.
20. Элемент поглощающей энергию конструкции по п.1, в котором аморфный термопластичный ячеистый полимер имеет эффективную температуру перехода в стеклообразное состояние от примерно 85°C до примерно 135°C.
21. Элемент поглощающей энергию конструкции по п.20, в котором аморфный термопластичный ячеистый полимер имеет эффективную температуру перехода в стеклообразное состояние от примерно 90°C до примерно 125°C.
22. Элемент поглощающей энергию конструкции по п.21, в котором аморфный термопластичный ячеистый полимер имеет эффективную температуру перехода в стеклообразное состояние не более примерно 120°C.
23. Элемент поглощающей энергию конструкции по п.1, в котором не менее примерно 70% ячеек аморфного ячеистого полимера являются закрытыми ячейками.
24. Элемент поглощающей энергию конструкции по п.23, в котором не менее примерно 90% ячеек аморфного ячеистого полимера являются закрытыми ячейками.
25. Элемент поглощающей энергию конструкции по п.1, в котором максимальная длина диффузии закрытых ячеек в атмосферу окружающую аморфный термопластичный ячеистый полимер не более примерно 20 мм.
26. Элемент поглощающей энергию конструкции по п.25, в котором максимальная длина диффузии не более примерно 10 мм.
27. Элемент поглощающей энергию конструкции по п.1, в котором среднее давление газа в закрытых ячейках меньше чем 1,2 атм.
28. Элемент поглощающей энергию конструкции по п.27, в котором среднее давление газа в закрытых ячейках не менее примерно 0,6 атм.
29. Элемент поглощающей энергию конструкции по п.28, в котором среднее давление газа в закрытых ячейках не менее примерно 0,7 атм.
30. Элемент поглощающей энергию конструкции по п.29, в котором среднее давление газа в закрытых ячейках не менее примерно 0,75 атм.
31. Элемент поглощающей энергию конструкции по любому из пп.27-30, в которых среднее давление газа в закрытых ячейках не более 0,99 атм.
32. Элемент поглощающей энергию конструкции по п.31, в котором среднее давление газа в закрытых ячейках не более 0,95 атм.
33. Способ производства элемента поглощающей энергию конструкции включающий в себя:
(а) смешивание аморфного термопластичного полимера и вспенивающего агента,
(б) приготовление формованного полимерного пеноматериала из смеси полимера и вспенивающего агента, в котором пеноматериал имеет не менее примерно 50% закрытых ячеек,
(в) обработка приготовленного формованного пеноматериала так чтобы закрытые ячейки имели давление газа от примерно 0,5 до примерно 1,4 атм для получения приготовленного обработанного формованного пеноматериала, и
(г) прикрепление приготовленного обработанного формованного пеноматериала к конструктивному элементу для получения элемента поглощающей энергию конструкции.
34. Способ по п.33, в котором вспенивающим агентом является диоксид углерода, вода или их сочетание.
35. Способ по п.34, в котором вспенивающим агентом является диоксид углерода.
36. Способ по п.33, в котором формирование это выдавливание смеси, приготовленной в операции (а), обработка путем выравнивания не менее одной поверхности формованного полимерного пеноматериала и выдерживание выровненного формованного полимерного пеноматериала в течение достаточного времени для получения, обработанного формованного полимерного пеноматериала.
37. Способ по п.36, в котором формованный полимерный пеноматериал далее изменяет форму путем термического формования.
38. Способ по любому из пп.33-37, в котором обработка включает в себя перфорирование формованного полимерного пеноматериала.
39. Способ по п.37, в котором формованный полимерный пеноматериал перфорируется перед термическим формованием.
40. Способ по п.39, в котором формованный полимерный пеноматериал перфорируется после термического формования.
41. Способ по п.33, в котором формованный полимерный пеноматериал формуется разрезанием проволокой.
42. Способ по п.41, в котором обработка включает в себя перфорирование формованного полимерного пеноматериала.
43. Способ по п.42, в котором перфорирование формованного полимерного пеноматериала происходит перед разрезанием проволокой.
44. Способ по п.41, в котором перфорирование формованного полимерного пеноматериала происходит после разрезания проволокой.